【手続補正書】
【提出日】令和1年7月25日(2019.7.25)
【手続補正１】
【補正対象書類名】特許請求の範囲
【補正対象項目名】全文
【補正方法】変更
【補正の内容】
【特許請求の範囲】
【請求項１】
高鏡面光沢を有する積層シートであって、
外側ポリエチレン層である第１の層；
金属化された基材フィルムから形成された蒸着フィルム層である第２の層；
ポリエチレン層である第３の層；
少なくとも１つのエチレン−ビニルアルコールコポリマー層および少なくとも１つのポリエチレン層を含む多層フィルム層である第４の層であって、前記エチレン−ビニルアルコールコポリマーの少なくとも１つの層は、前記ポリエチレンの少なくとも１つの層に、結合物質によって結合されている第４の層；ならびに
内側ポリエチレン層である第５の層を含み、
ここで、第１の層から第５の層は、接着または共押出の手段によって一緒に接合されており、
前記第１の層が、前記第２の層の金属側で接着積層されており、
前記第３の層が、前記第２の層のフィルム側で接着積層されており、
前記第５の層が、前記第４の層のＬＬＤＰＥ側で接着積層されており、
前記第３の層が、前記第４の層のＬＬＤＰＥ側で接着積層されている、積層シート。
【請求項２】
前記第１の層および前記第３の層が、ＬＤＰＥ、ＬＬＤＰＥ、ＨＤＰＥ、およびこれらのいずれかの混合物からなる群から選択されるポリエチレンを含む単層または多層であってよく、第２層において、金属化された基材フィルムが、金属化処理されたポリエステルまたはポリエチレンテレフタレートであり、アルミニウム、クロム、酸化アルミニウムおよび酸化ケイ素からなる群から選択される金属層が基材フィルム層上に形成されている、請求項１に記載の高鏡面光沢を有する積層シート。
【請求項３】
前記第１の層および前記第３の層が４５〜６０ミクロンの厚みを有し、前記第２の層が１２〜２０ミクロンの厚みを有する、請求項１または２に記載の高鏡面光沢を有する積層シート。
【請求項４】
前記第４の層が以下の層を含む、請求項１〜３のいずれか１項に記載の高鏡面光沢を有する積層シート：
厚みが１５〜３５ミクロンの押出ＬＬＤＰＥ層である層Ａであって、このＬＬＤＰＥは０．９０３〜０．９４５ｇ／ｃｃの密度を有する層Ａ；
１５〜４０ミクロンの厚みを有する結合物質層である層Ｂ；
１０〜２５ミクロンの厚みを有するエチレン−ビニルアルコールコポリマー層である層Ｃであって、このエチレン−ビニルアルコールコポリマーは２７〜４８％の範囲内のエチレン量を有する層Ｃ；
１５〜４０ミクロンの厚みを有する結合物質層である層Ｄであって、結合物質が無水物変性低密度ポリエチレン樹脂および無水物を含む直鎖状低密度ポリエチレン樹脂からなる群から選択される層Ｄ；ならびに
１５〜３５ミクロンの厚みを有する押出ＬＬＤＰＥ層である層Ｅであって、このＬＬＤＰＥは０．９０３〜０．９４５ｇ／ｃｃの密度を有する層Ｅ。
【請求項５】
前記内側ポリエチレン層が、ＬＤＰＥ、ＬＬＤＰＥ、ＨＤＰＥ、およびこれらのいずれかの混合物からなる群から選択されるポリエチレンを含む単層または多層であってよく、７０〜１２０ミクロンの厚みを有する、請求項１〜４のいずれか１項に記載の高鏡面光沢を有する積層シート。
【請求項６】
高鏡面光沢を有する積層シートであって、
外側ポリエチレン層である第１の層；
少なくとも１つのＬＬＤＰＥ層および少なくとも１つのＥＡＡ層を含むフィルム層である第２の層；
金属化された基材フィルムから形成された蒸着フィルム層である第３の層；
ポリエチレン層である第４の層；
少なくとも１つのエチレン−ビニルアルコールコポリマー層および少なくとも１つのポリエチレン層を含む多層フィルム層である第５の層であって、前記エチレン−ビニルアルコールコポリマーの少なくとも１つの層は、前記ポリエチレン層の少なくとも１つの層に、結合物質によって結合されている第５の層；ならびに
内側ポリエチレン層である第６の層を含み、
ここで、第１の層から第６の層は、接着または共押出の手段によって一緒に接合されており、
前記第１の層が、前記第２の層のＬＬＤＰＥ側で接合されており、
前記第４の層が、前記第３の層のフィルム側で接着積層されており、
前記第１の層が、前記第３の層の金属側で接着積層されており、
前記第６の層が、前記第５の層の結合物質側で接合されている、積層シート。
【請求項７】
前記第１の層および前記第４の層が、ＬＤＰＥ、ＬＬＤＰＥ、ＨＤＰＥ、およびこれらのいずれかの混合物からなる群から選択されるポリエチレンを含む単層または多層であってよく、第３の層において、金属化された基材フィルムが、金属化処理されたポリエステルまたはポリエチレンテレフタレートであり、アルミニウム、クロム、酸化アルミニウムおよび酸化ケイ素からなる群から選択される金属層が基材フィルム層上に形成されている、請求項６に記載の高鏡面光沢を有する積層シート。
【請求項８】
前記第１の層および前記第４の層が４５〜６０ミクロンの厚みを有し、前記第２の層において、ＬＬＤＰＥ層が１５〜３５ミクロンの厚みを有し、このＬＬＤＰＥが０．９０３〜０．９４５ｇ／ｃｃの密度を有し、かつＥＡＡ層が１２〜３０ミクロンの厚みを有し、前記第３の層が１２〜２０ミクロンの厚みを有する、請求項６または７に記載の高鏡面光沢を有する積層シート。
【請求項９】
前記第５の層が以下の層を含む、請求項６〜８のいずれか１項に記載の高鏡面光沢を有する積層シート：
１５〜３５ミクロンの厚みを有する押出ＬＬＤＰＥ層である層Ａであって、このＬＬＤＰＥが０．９０３〜０．９４５ｇ／ｃｃの密度を有する層Ａ；
１５〜４０ミクロンの厚みを有する結合物質層である層Ｂ；
１０〜２５ミクロンの厚みを有するエチレン−ビニルアルコールコポリマー層である層Ｃであって、このエチレン−ビニルアルコールコポリマーは２７〜４８％の範囲内のエチレン量を有する層Ｃ；ならびに
１５〜４０ミクロンの厚みを有する結合物質層である層Ｄであって、結合物質は無水物変性ポリエチレン樹脂、低密度ポリエチレン樹脂、および無水物を含む直鎖状低密度ポリエチレン樹脂からなる群から選択される層Ｄ。
【請求項１０】
前記内側ポリエチレン層が、ＬＤＰＥ、ＬＬＤＰＥ、ＨＤＰＥ、およびこれらのいずれかの混合物からなる群から選択されるポリエチレンを含む単層または多層であってよく、７０〜１２０ミクロンの厚みを有する、請求項６〜９のいずれか１項に記載の高鏡面光沢を有する積層シート。
【請求項１１】
高鏡面光沢を有する積層シートであって、
外側ポリエチレン層である第１の層；
金属化された基材フィルムから形成された蒸着フィルム層である第２の層；
少なくとも１つのＥＡＡ層および少なくとも１つの金属ホイル層を含む層である第３の層；
１５〜３５ミクロンの厚みを有するＬＬＤＰＥ層である第４の層であって、このＬＬＤＰＥは０．９０３〜０．９４５ｇ／ｃｃの密度を有する第４の層；ならびに
内側ポリエチレン層である第５の層を含み、
ここで、第１の層から第５の層は、接着または共押出の手段によって一緒に接合されており、
前記第１の層が、前記第２の層の金属側で接着積層されており、
前記第３の層のＥＡＡ側が、前記第２の層のフィルム側で接着積層されているか、または、前記第３の層のＥＡＡ側が、前記第４の層で接着積層されている、積層シート。
【請求項１２】
前記第１の層および前記第５の層が、ＬＤＰＥ、ＬＬＤＰＥ、ＨＤＰＥ、およびこれらのいずれかの混合物からなる群から選択されるポリエチレンを含む単層または多層であってよく、第２層において、金属化された基材フィルムが、金属化処理されたポリエステルまたはポリエチレンテレフタレートであり、アルミニウム、クロム、酸化アルミニウムおよび酸化ケイ素からなる群から選択される金属層が基材フィルム層上に形成されている、請求項１１に記載の高鏡面光沢を有する積層シート。
【請求項１３】
前記第１の層および前記第５の層が、それぞれ、４５〜６０ミクロンおよび５０〜１００ミクロンの厚みを有し、前記第２の層が１２〜２０ミクロンの厚みを有する、請求項１１または１２に記載の高鏡面光沢を有する積層シート。
【請求項１４】
前記第３の層が以下の層を含む、請求項１１〜１３のいずれか１項に記載の高鏡面光沢を有する積層シート：
１２〜３０ミクロンの厚みを有するＥＡＡ層である第１の層；
１２〜２０ミクロンの厚みを有するアルミニウムホイル層である第２の層；および
１２〜３０ミクロンの厚みを有するＥＡＡ層である第３の層。
【請求項１５】
高鏡面光沢を有する積層シートであって、
外側ポリエチレン層である第１の層；
少なくとも１つのＬＬＤＰＥ層および少なくとも１つのＥＡＡ層を含むフィルム層である第２の層；
金属化された基材フィルムから形成された蒸着フィルム層である第３の層；
ポリエチレン層である第４の層；
少なくとも１つのＬＬＤＰＥ層、少なくとも１つのＥＡＡ層および少なくとも１つの金属ホイル層を含むフィルム層である第５の層；ならびに
内側ポリエチレン層である第６の層を含み、
ここで、第１の層から第６の層が、接着または共押出の手段によって一緒に接合されており、
前記第１の層が、前記第２の層のＬＬＤＰＥ側で接合されており、
前記第２の層のＥＡＡ側が、前記第３の層の金属側で接着積層されており、
前記第４の層が、前記第３の層のフィルム側で接着積層されており、
前記第６の層が、前記第５の層のＬＬＤＰＥ側で接合されている、積層シート。
【請求項１６】
前記第１の層、前記第４の層および前記第６の層が、ＬＤＰＥ、ＬＬＤＰＥ、ＨＤＰＥ、およびこれらのいずれかの混合物からなる群から選択されるポリエチレンを含む単層または多層であってよく、第３の層において、金属化された基材フィルムが、金属化処理されたポリエステルまたはポリエチレンテレフタレートであり、アルミニウム、クロム、酸化アルミニウムおよび酸化ケイ素からなる群から選択される金属層が基材フィルム層上に形成されている、請求項１５に記載の高鏡面光沢を有する積層シート。
【請求項１７】
前記第１の層、前記第４層および前記第６の層が、それぞれ、４０〜６０ミクロン、４５〜６０ミクロンおよび５０〜１００ミクロンの厚みを有し、前記第２の層において、ＬＬＤＰＥ層が１５〜３５ミクロンの厚みを有し、このＬＬＤＰＥが０．９０３〜０．９４５ｇ／ｃｃの密度を有し、かつＥＡＡ層が１２〜３０ミクロンの厚みを有し、前記第３の層が１２〜２０ミクロンの厚みを有する、請求項１５または１６に記載の高鏡面光沢を有する積層シート。
【請求項１８】
前記第５の層が以下の層を含む、請求項１５〜１７のいずれか１項に記載の高鏡面光沢を有する積層シート：
１５〜３５ミクロンの厚みを有する押出ＬＬＤＰＥ層である層Ａであって、このＬＬＤＰＥは０．９０３〜０．９４５ｇ／ｃｃの密度を有する層Ａ；
１２〜３０ミクロンの厚みを有するＥＡＡ層である層Ｂ；
１２〜２２ミクロンの厚みを有するアルミニウムホイル層である層Ｃ；
１２〜３０ミクロンの厚みを有するＥＡＡ層である層Ｄ；ならびに
１５〜３５ミクロンの厚みを有する押出ＬＬＤＰＥ層である層Ｅであって、このＬＬＤＰＥは０．９０３〜０．９４５ｇ／ｃｃの密度を有する層Ｅ。
【請求項１９】
食料品、化粧品、口腔ケア製品、介護製品、または薬品を包装するための、請求項１〜１８のいずれか１項に記載の高鏡面光沢積層シートから形成された、包装用チューブ。
【手続補正２】
【補正対象書類名】明細書
【補正対象項目名】００６２
【補正方法】変更
【補正の内容】
【００６２】
酸素透過率（ＯＴＲ）および水蒸気透過率（ＷＶＴＲ）は、それぞれＡＳＴＭ  Ｄ３９８５およびＡＳＴＭ  Ｆ１２４９に従って測定される。ＥＶＯＨ積層シートは、ホイル積層シートよりも高い酸素透過率（低いバリア）を有する。これは一般に、樹脂自体のバリア特性によって知られている。しかしながら、例１および２には、いくらかの大きな変化がある。押出積層を用いた例２は、接着積層を用いた例１よりも３８％高いバリア性（より低いＯＴＲ値）を示す。接着積層に対する押出積層の利点の１つは、積層の複雑さが少ないことである。ＫＰＬ−０２は、ＫＰＬ−ＡＢＬ−０５よりも５０％高い水蒸気バリア性を示すことに留意すべきである。さらに、ＫＰＬ−０３は、ＫＰＬ−ＡＢＬ−０４よりも２０％高い水蒸気バリア性の改善を示す。これらの結果は、ポリエチレンに比べたｍＰＥＴの水蒸気バリア性の向上のためであると見受けられる。液体またはペースト製品の包装に理想的に適した積層チューブは、各用途のための全体的な性能に依存する。
本発明に包含され得る諸態様は、以下のとおり要約される。
［態様１］
高鏡面光沢を有する積層シートであって、
外側ポリエチレン層である第１の層；
金属化された基材フィルムから形成された蒸着フィルム層である第２の層；
ポリエチレン層である第３の層；
少なくとも１つのエチレン−ビニルアルコールコポリマー層および少なくとも１つのポリエチレン層を含む多層フィルム層である第４の層であって、前記エチレン−ビニルアルコールコポリマーの少なくとも１つの層は、前記ポリエチレンの少なくとも１つの層に、結合物質によって結合されている第４の層；ならびに
内側ポリエチレン層である第５の層を含み、
ここで、第１の層から第５の層は、接着または共押出の手段によって一緒に接合されている、積層シート。
［態様２］
前記第１の層および前記第３の層が、ＬＤＰＥ、ＬＬＤＰＥ、ＨＤＰＥ、およびこれらのいずれかの混合物からなる群から選択されるポリエチレンを含む単層または多層であってよい、上記態様１に記載の高鏡面光沢を有する積層シート。
［態様３］
前記第１の層および前記第３の層が４５〜６０ミクロンの厚みを有する、上記態様１または２に記載の高鏡面光沢を有する積層シート。
［態様４］
第２層において、金属化された基材フィルムが、金属化処理されたポリエステルまたはポリエチレンテレフタレートであり、アルミニウム、クロム、酸化アルミニウムおよび酸化ケイ素からなる群から選択される金属層が基材フィルム層上に形成されている、上記態様１〜３のいずれか１項の記載の高鏡面光沢を有する積層シート。
［態様５］
前記第２の層が１２〜２０ミクロンの厚みを有する、上記態様１〜４のいずれか１項に記載の高鏡面光沢を有する積層シート。
［態様６］
前記第１の層が、前記第２の層の金属側で接着積層されている、上記態様１〜５のいずれか１項に記載の高鏡面光沢を有する積層シート。
［態様７］
前記第３の層が、前記第２の層のフィルム側で接着積層されている、上記態様１〜６のいずれか１項に記載の高鏡面光沢を有する積層シート。
［態様８］
前記第５の層が、前記第４の層のＬＬＤＰＥ側で接着積層されている、上記態様１〜７のいずれか１項に記載の高鏡面光沢積層シート。
［態様９］
前記第３の層が、前記第４の層のＬＬＤＰＥ側で接着積層されている、上記態様１〜８のいずれかに記載の高鏡面光沢積層シート。
［態様１０］
前記第４の層が以下の層を含む、上記態様１〜９のいずれか１項に記載の高鏡面光沢を有する積層シート：
厚みが１５〜３５ミクロンの押出ＬＬＤＰＥ層である層Ａであって、このＬＬＤＰＥは０．９０３〜０．９４５ｇ／ｃｃの密度を有する層Ａ；
１５〜４０ミクロンの厚みを有する結合物質層である層Ｂ；
１０〜２５ミクロンの厚みを有するエチレン−ビニルアルコールコポリマー層である層Ｃであって、このエチレン−ビニルアルコールコポリマーは２７〜４８％の範囲内のエチレン量を有する層Ｃ；
１５〜４０ミクロンの厚みを有する結合物質層である層Ｄであって、結合物質が無水物変性低密度ポリエチレン樹脂および無水物を含む直鎖状低密度ポリエチレン樹脂からなる群から選択される層Ｄ；ならびに
１５〜３５ミクロンの厚みを有する押出ＬＬＤＰＥ層である層Ｅであって、このＬＬＤＰＥは０．９０３〜０．９４５ｇ／ｃｃの密度を有する層Ｅ。
［態様１１］
前記内側ポリエチレン層が、ＬＤＰＥ、ＬＬＤＰＥ、ＨＤＰＥ、およびこれらのいずれかの混合物からなる群から選択されるポリエチレンを含む単層または多層であってよく、７０〜１２０ミクロンの厚みを有する、上記態様１〜１０のいずれか１項に記載の高鏡面光沢を有する積層シート。
［態様１２］
高鏡面光沢を有する積層シートであって、
外側ポリエチレン層である第１の層；
少なくとも１つのＬＬＤＰＥ層および少なくとも１つのＥＡＡ層を含むフィルム層である第２の層；
金属化された基材フィルムから形成された蒸着フィルム層である第３の層；
ポリエチレン層である第４の層；
少なくとも１つのエチレン−ビニルアルコールコポリマー層および少なくとも１つのポリエチレン層を含む多層フィルム層である第５の層であって、前記エチレン−ビニルアルコールコポリマーの少なくとも１つの層は、前記ポリエチレン層の少なくとも１つの層に、結合物質によって結合されている第５の層；ならびに
内側ポリエチレン層である第６の層を含み、
ここで、第１の層から第６の層は、接着または共押出の手段によって一緒に接合されている、積層シート。
［態様１３］
前記第１の層および前記第４の層が、ＬＤＰＥ、ＬＬＤＰＥ、ＨＤＰＥ、およびこれらのいずれかの混合物からなる群から選択されるポリエチレンを含む単層または多層であってよい、上記態様１２に記載の高鏡面光沢を有する積層シート。
［態様１４］
前記第１の層および前記第４の層が４５〜６０ミクロンの厚みを有する、上記態様１２または１３に記載の高鏡面光沢を有する積層シート。
［態様１５］
前記第２の層において、ＬＬＤＰＥ層が１５〜３５ミクロンの厚みを有し、このＬＬＤＰＥが０．９０３〜０．９４５ｇ／ｃｃの密度を有し、かつＥＡＡ層が１２〜３０ミクロンの厚みを有する、上記態様１２〜１４のいずれか１項に記載の高鏡面光沢を有する積層シート。
［態様１６］
前記第１の層が、前記第２の層のＬＬＤＰＥ側で接合されている、上記態様１２〜１５のいずれか１項に記載の高鏡面光沢積層シート。
［態様１７］
第３の層において、金属化された基材フィルムが、金属化処理されたポリエステルまたはポリエチレンテレフタレートであり、アルミニウム、クロム、酸化アルミニウムおよび酸化ケイ素からなる群から選択される金属層が基材フィルム層上に形成されている、上記態様１２〜１６のいずれか１項の記載の高鏡面光沢を有する積層シート。
［態様１８］
前記第３の層が１２〜２０ミクロンの厚みを有する、上記態様１２〜１７のいずれか１項に記載の高鏡面光沢を有する積層シート。
［態様１９］
前記第４の層が、前記第３の層のフィルム側で接着積層されている、上記態様１２〜１８のいずれか１項に記載の高鏡面光沢を有する積層シート。
［態様２０］
前記第１の層が、前記第３の層の金属側で接着積層されている、上記態様１２〜１９のいずれか１項に記載の高鏡面光沢を有する積層シート。
［態様２１］
前記第５の層が以下の層を含む、上記態様１２〜２０のいずれか１項に記載の高鏡面光沢を有する積層シート：
１５〜３５ミクロンの厚みを有する押出ＬＬＤＰＥ層である層Ａであって、このＬＬＤＰＥが０．９０３〜０．９４５ｇ／ｃｃの密度を有する層Ａ；
１５〜４０ミクロンの厚みを有する結合物質層である層Ｂ；
１０〜２５ミクロンの厚みを有するエチレン−ビニルアルコールコポリマー層である層Ｃであって、このエチレン−ビニルアルコールコポリマーは２７〜４８％の範囲内のエチレン量を有する層Ｃ；ならびに
１５〜４０ミクロンの厚みを有する結合物質層である層Ｄであって、結合物質は無水物変性ポリエチレン樹脂、低密度ポリエチレン樹脂、および無水物を含む直鎖状低密度ポリエチレン樹脂からなる群から選択される層Ｄ。
［態様２２］
前記内側ポリエチレン層が、ＬＤＰＥ、ＬＬＤＰＥ、ＨＤＰＥ、およびこれらのいずれかの混合物からなる群から選択されるポリエチレンを含む単層または多層であってよく、７０〜１２０ミクロンの厚みを有する、上記態様１２〜２１のいずれか１項に記載の高鏡面光沢を有する積層シート。
［態様２３］
前記第６の層が、前記第５の層の結合物質側で接合されている、上記態様１２〜２２のいずれか１項に記載の高鏡面光沢積層シート。
［態様２４］
高鏡面光沢を有する積層シートであって、
外側ポリエチレン層である第１の層；
金属化された基材フィルムから形成された蒸着フィルム層である第２の層；
少なくとも１つのＥＡＡ層および少なくとも１つの金属ホイル層を含む層である第３の層；
１５〜３５ミクロンの厚みを有するＬＬＤＰＥ層である第４の層であって、このＬＬＤＰＥは０．９０３〜０．９４５ｇ／ｃｃの密度を有する第４の層；ならびに
内側ポリエチレン層である第５の層を含み、
ここで、第１の層から第５の層は、接着または共押出の手段によって一緒に接合されている、積層シート。
［態様２５］
前記第１の層および前記第５の層が、ＬＤＰＥ、ＬＬＤＰＥ、ＨＤＰＥ、およびこれらのいずれかの混合物からなる群から選択されるポリエチレンを含む単層または多層であってよい、上記態様２４に記載の高鏡面光沢を有する積層シート。
［態様２６］
前記第１の層および前記第５の層が、それぞれ、４５〜６０ミクロンおよび５０〜１００ミクロンの厚みを有する、上記態様２４または２５に記載の高鏡面光沢を有する積層シート。
［態様２７］
第２層において、金属化された基材フィルムが、金属化処理されたポリエステルまたはポリエチレンテレフタレートであり、アルミニウム、クロム、酸化アルミニウムおよび酸化ケイ素からなる群から選択される金属層が基材フィルム層上に形成されている、上記態様２４〜２６のいずれか１項の記載の高鏡面光沢を有する積層シート。
［態様２８］
前記第２の層が１２〜２０ミクロンの厚みを有する、上記態様２４〜２７のいずれか１項に記載の高鏡面光沢を有する積層シート。
［態様２９］
前記第１の層が、前記第２の層の金属側で接着積層されている、上記態様２４〜２８のいずれか１項に記載の高鏡面光沢を有する積層シート。
［態様３０］
前記第３の層のＥＡＡ側が、前記第２の層のフィルム側で接着積層されている、上記態様２４〜２９のいずれか１項に記載の高鏡面光沢を有する積層シート。
［態様３１］
前記第３の層のＥＡＡ側が、前記第４の層で接着積層されている、上記態様２４〜３０のいずれか１項に記載の高鏡面光沢を有する積層シート。
［態様３２］
前記第３の層が以下の層を含む、上記態様２４〜３１のいずれか１項に記載の高鏡面光沢を有する積層シート：
１２〜３０ミクロンの厚みを有するＥＡＡ層である第１の層；
１２〜２０ミクロンの厚みを有するアルミニウムホイル層である第２の層；および
１２〜３０ミクロンの厚みを有するＥＡＡ層である第３の層。
［態様３３］
高鏡面光沢を有する積層シートであって、
外側ポリエチレン層である第１の層；
少なくとも１つのＬＬＤＰＥ層および少なくとも１つのＥＡＡ層を含むフィルム層である第２の層；
金属化された基材フィルムから形成された蒸着フィルム層である第３の層；
ポリエチレン層である第４の層；
少なくとも１つのＬＬＤＰＥ層、少なくとも１つのＥＡＡ層および少なくとも１つの金属ホイル層を含むフィルム層である第５の層；ならびに
内側ポリエチレン層である第６の層を含み、
ここで、第１の層から第６の層が、接着または共押出の手段によって一緒に接合されている、積層シート。
［態様３４］
前記第１の層、前記第４の層および前記第６の層が、ＬＤＰＥ、ＬＬＤＰＥ、ＨＤＰＥ、およびこれらのいずれかの混合物からなる群から選択されるポリエチレンを含む単層または多層であってよい、上記態様３３に記載の高鏡面光沢を有する積層シート。
［態様３５］
前記第１の層、前記第４層および前記第６の層が、それぞれ、４０〜６０ミクロン、４５〜６０ミクロンおよび５０〜１００ミクロンの厚みを有する、上記態様３３または３４に記載の高鏡面光沢を有する積層シート。
［態様３６］
前記第２の層において、ＬＬＤＰＥ層が１５〜３５ミクロンの厚みを有し、このＬＬＤＰＥが０．９０３〜０．９４５ｇ／ｃｃの密度を有し、かつＥＡＡ層が１２〜３０ミクロンの厚みを有する、上記態様３３〜３５のいずれか１項に記載の高鏡面光沢を有する積層シート。
［態様３７］
前記第１の層が、前記第２の層のＬＬＤＰＥ側で接合されている、上記態様３３〜３６のいずれか１項に記載の高鏡面光沢を有する積層シート。
［態様３８］
第３の層において、金属化された基材フィルムが、金属化処理されたポリエステルまたはポリエチレンテレフタレートであり、アルミニウム、クロム、酸化アルミニウムおよび酸化ケイ素からなる群から選択される金属層が基材フィルム層上に形成されている、上記態様３３〜３７のいずれか１項の記載の高鏡面光沢を有する積層シート。
［態様３９］
前記第３の層が１２〜２０ミクロンの厚みを有する、上記態様３３〜３８のいずれか１項に記載の高鏡面光沢を有する積層シート。
［態様４０］
前記第２の層のＥＡＡ側が、前記第３の層の金属側で接着積層されている、上記態様３３〜３９のいずれか１項に記載の高鏡面光沢を有する積層シート。
［態様４１］
前記第４の層が、前記第３の層のフィルム側で接着積層されている、上記態様３３〜４０のいずれか１項に記載の高鏡面光沢を有する積層シート。
［態様４２］
前記第５の層が以下の層を含む、上記態様３３〜４１のいずれか１項に記載の高鏡面光沢を有する積層シート：
１５〜３５ミクロンの厚みを有する押出ＬＬＤＰＥ層である層Ａであって、このＬＬＤＰＥは０．９０３〜０．９４５ｇ／ｃｃの密度を有する層Ａ；
１２〜３０ミクロンの厚みを有するＥＡＡ層である層Ｂ；
１２〜２２ミクロンの厚みを有するアルミニウムホイル層である層Ｃ；
１２〜３０ミクロンの厚みを有するＥＡＡ層である層Ｄ；ならびに
１５〜３５ミクロンの厚みを有する押出ＬＬＤＰＥ層である層Ｅであって、このＬＬＤＰＥは０．９０３〜０．９４５ｇ／ｃｃの密度を有する層Ｅ。
［態様４３］
前記第６の層が、前記第５の層のＬＬＤＰＥ側で接合されている、上記態様３３〜４１のいずれか１項に記載の高鏡面光沢を有する積層シート。
［態様４４］
食料品、化粧品、口腔ケア製品、介護製品、または薬品を包装するための、上記態様１〜４２のいずれか１項に記載の高鏡面光沢積層シートから形成された、包装用チューブ。